(57)【特許請求の範囲】
【請求項１】
エラストマー組成物であって、
ａ）４０〜６０重量部の量の、０．８４ｇ／ｃｃから０．９２ｇ／ｃｃの密度、およびＡＳＴＭ  Ｄ１６４６に従って決定される１２５℃で５０ＭＬ（１＋４）以上のムーニー粘度を有するジエン含有エチレン／α−オレフィンインターポリマーと；
ｂ）１０〜２０重量部の量の、０．８９ｇ／ｃｃ以下の密度を有する超低密度エチレンポリマー成分と；
を含み、
ｃ）プロピレンポリマー成分は、２０〜３０重量部の量の少なくとも１種の分岐ポリプロピレンを含む、前記エラストマー組成物。
【請求項２】
前記ジエン含有エチレン／α−オレフィンインターポリマーのジエンは、５−エチリデン−２−ノルボルネン；１，４−ヘキサジエン；または７−メチル−１，６−オクタジエンである、請求項１に記載の前記組成物。
【請求項３】
前記少なくとも１種の分岐ポリプロピレンは、プロピレンと、エチレン、１−ブテン、１−ペンテン、１−ヘキセン、１−ヘプテン、または１−オクテンから選択されるα−オレフィンとのコポリマーである、請求項１に記載の前記組成物。
【請求項４】
前記プロピレンポリマー成分は、分岐ポリプロピレンおよび非分岐ポリプロピレンの混合物である、請求項１に記載の前記組成物。
【請求項５】
前記分岐ポリプロピレンは、前記プロピレンポリマー成分の重量を基準として少なくとも５０重量％で存在する、請求項３に記載の前記組成物。
【請求項６】
自動車用の非カーペット型床材を作製するためのプロセスであって、
ｉ）エラストマー組成物であって、
ａ）４０〜６０重量部の量の、０．８４ｇ／ｃｃから０．９２ｇ／ｃｃの密度、およびＡＳＴＭ  Ｄ１６４６に従って決定される１２５℃で５０ＭＬ（１＋４）以上のムーニー粘度を有するジエン含有エチレン／α−オレフィンインターポリマーと；
ｂ）１０〜２０重量部の量の、０．８９ｇ／ｃｃ以下の密度を有する超低密度エチレンポリマー成分と；
を含み、
ｃ）プロピレンポリマー成分は、２０〜３０重量部の量の少なくとも１種の分岐ポリプロピレンを含む、エラストマー組成物を含むシートを形成するステップと、
ｉｉ）前記シートを、自動車用の非カーペット型床材に熱成形するステップと
を含む、前記プロセス。
【請求項７】
前記シートは、ＡＢ共押出シートまたはＡＢＡ共押出シートであり、組成物を含むエラストマーは、単数または複数のＡ層である、請求項６に記載の前記プロセス。
【請求項８】
請求項６または７に記載のプロセスにより作製される、自動車用の非カーペット型床材の製造方法。
【発明の詳細な説明】
【技術分野】
【０００１】
本発明は、１種以上の直鎖エチレンポリマーおよび／または実質的に直鎖のポリマーと、ポリプロピレンと、エチレンプロピレンジエンモノマーゴムとを含む、非カーペット床材用途のための熱可塑性ポリオレフィン組成物に関する。具体的には、低減された光沢を有するトラックおよび自動車用の非カーペット床材用途における使用のための、シート押出およびその後の熱成形に特に好適であるように溶融強度および伸びの良好なバランスを有する熱可塑性ポリオレフィン組成物。
【背景技術】
【０００２】
非カーペット型床材料が、良好な耐摩耗性、引っかき傷および表面損傷抵抗、低光沢、ならびにきめの細かさを有しながら、着色可能で丈夫であり、壊れることなく大きな温度変化に耐えることが、自動車製造業者により必要とされている。さらに、自動車への容易な設置のために、床材料が低い弾性率（弾力性）を有することが、自動車製造業者により必要とされている。
【０００３】
既知の非カーペット型床材料は、耐衝撃性改質ポリプロピレンおよび高溶融強度ポリプロピレン（部分的に架橋されている）のブレンドから製造され得る。耐衝撃性改質ポリプロピレンは、自動車への設置を容易化するための可撓性を生成し、低光沢に寄与するが、一方高溶融強度ポリプロピレンは、引っかき傷および表面損傷抵抗を高め、熱成形プロセス中に十分な強度を提供する。しかしながら、これらの既知の床材料は、熱成形の温度範囲の幅が狭い。材料の高い結晶化度は、熱成形プロセス中の溶融強度の急激な降下をもたらす。さらに、これらの既知の床材料はまた、成形温度が増加すると著しく光沢を増し、これは、自動車製造における要件に適合しない。
【０００４】
低光沢を維持し得る低光沢シートにおける使用のための熱可塑性ポリオレフィン（ＴＰＯ）組成物が、光沢が低減された自動車用途に開発されている。製造品または製品、例えば計器盤、ドアパネル、および非カーペット型床材を作製するための、１種以上のエチレン／α−オレフィンエラストマーおよび１種以上のポリプロピレンのＴＰＯブレンドが知られている。例えば、米国特許第６，３７２，８４７号；同第６，６８０，３６１号；同第７，７５０，１０４号；同第８，３０４，４９６号；および同第８，４３１，６５１号を参照されたい。これらのブレンドおよび生成物は、多くの望ましい品質、例えば良好〜優秀な溶融強度および処理可能性、成型性、耐衝撃性および表面損傷抵抗、弾性、弾力性等を示す。しかしながら、いくつかの用途においては、これらのＴＰＯ組成物は、熱成形および／またはそれから作製された製造品への許容される光沢レベルの提供に十分適合していない。
【０００５】
改善された耐磨耗性、低減された光沢、ならびに低い臭気および放出を有する、非カーペット型床材用途に熱成形され得るエラストマー組成物を有することが望ましい。
【発明の概要】
【０００６】
本発明は、そのようなエラストマー組成物である。前記組成物は、ａ）４０〜６０重量部の量の、０．８４ｇ／ｃｃから０．９２ｇ／ｃｃの密度、およびＡＳＴＭ  Ｄ１６４６に従って決定される１２５℃で５０ＭＬ（１＋４）以上のムーニー粘度を有するエチレン／α−オレフィン／ジエン改質インターポリマーと；ｂ）１０〜２０重量部の量の、０．８９ｇ／ｃｃ以下の密度を有する極低密度エチレンポリマー成分とを含み、ｃ）プロピレンポリマー成分は、２０〜３０重量部の量の少なくとも１種の分岐ポリプロピレンを含む。
【０００７】
一実施形態において、本発明は、エチレン／α−オレフィン／ジエン改質インターポリマーが、５−エチリデン−２−ノルボルネン；１，４−ヘキサジエン；または７−メチル−１，６−オクタジエンである、上記で開示されたエラストマー組成物である。
【０００８】
一実施形態において、本発明は、少なくとも１種の分岐ポリプロピレンが、プロピレンと、エチレン、１−ブテン、１−ペンテン、１−ヘキセン、１−ヘプテン、または１−オクテンから選択されるα−オレフィンとのコポリマーであり、好ましくは、プロピレンポリマー成分が、分岐ポリプロピレンおよび非分岐ポリプロピレンの混合物であり、より好ましくは、分岐ポリプロピレンが、プロピレンポリマー成分の重量を基準として少なくとも５０重量％で存在する、上記で開示されたエラストマー組成物である。
【０００９】
別の実施形態において、本発明は、自動車用の非カーペット型床材を作製するためのプロセスであって、ｉ）本明細書の上記で開示されたエラストマー組成物を含むシートを形成するステップと、ｉｉ）シートを、自動車用の非カーペット型床材に熱成形するステップとを含むプロセスである。
【００１０】
別の実施形態において、本発明のプロセスは、シートが、ＡＢ共押出シートまたはＡＢＡ共押出シートであり、組成物を含むエラストマーが、Ａ層（複数を含む）である、本明細書の上記に記載されたプロセスである。
【００１１】
別の実施形態において、本発明は、上記で開示されたエラストマー組成物を含む物品、好ましくは自動車用の非カーペット型床材である。
【発明を実施するための形態】
【００１２】
本発明のエラストマー組成物のエチレン／α−オレフィン（ＥＡＯ）成分（ａ）は、任意選択でジエンを含有してもよい少なくとも１種のエチレン／α−オレフィンインターポリマーを含む。例えば、その全体が本明細書に組み込まれる米国特許第８，３０４，４９６号を参照されたい。「インターポリマー」は、本明細書において使用される場合、重合された少なくとも２つのモノマーを中に有するポリマーを指す。これは、例えば、コポリマー、ターポリマーおよびテトラポリマーを含む。これは、エチレンを、少なくとも１種のコモノマー、典型的には３〜２０個の炭素原子（Ｃ３−Ｃ２０）、より好ましくは３〜１２個の炭素原子（Ｃ３−Ｃ１２）、さらにより好ましくは３〜８個の炭素原子（Ｃ３−Ｃ８）のアルファオレフィン（α−オレフィン）と重合させることにより調製されるポリマーを特に含む。例示的なα−オレフィンは、プロピレン、１−ブテン、１−ペンテン、１−ヘキセン、４−メチル−１−ペンテン、１−ヘプテン、１−オクテン、ブタジエンおよびスチレンを含む。α−オレフィンは、好ましくは、Ｃ３−Ｃ１０α−オレフィンである。
【００１３】
例示的なポリマーは、エチレン／プロピレン（ＥＰ）コポリマー、エチレン／ブテン（ＥＢ）コポリマー、エチレン／オクテン（ＥＯ）コポリマー、エチレン／α−オレフィン／ジエン改質（ＥＡＯＤＭ）インターポリマー、例えばエチレン／プロピレン／ジエン改質（ＥＰＤＭ）インターポリマーおよびエチレン／プロピレン／オクテンターポリマーを含む。好ましいコポリマーは、ＥＰ、ＥＢ、エチレン／ヘキセン−１（ＥＨ）およびＥＯポリマーを含む。
【００１４】
好ましくは、本発明において使用されるＥＡＯは、エチレン／α−オレフィン／ジエン改質インターポリマーである。好適なジエンモノマーは、共役および非共役ジエンを含む。非共役ジオレフィンは、従来、架橋のための硬化部位として使用されている。非共役ジオレフィンは、Ｃ６−Ｃ１５直鎖、分岐鎖または環式炭化水素ジエンであってもよい。例示的な非共役ジエンは、１，４−ヘキサジエンおよび１，５−ヘプタジエン等の直鎖アクリルジエン；５−メチル−１，４−ヘキサジエン、２−メチル−１，５−ヘキサジエン、６−メチル−１，５−ヘプタジエン、７−メチル−１，６−オクタジエン、３，７−ジメチル−１，６−オクタジエン、３，５−ジメチル−１，７−オクタジエン、５，７−ジメチル−１，７−オクタジエン、１，９−デカジエンおよびジヒドロミルセンの異性体混合物等の分岐鎖アクリルジエン；１，４−シクロヘキサジエン、１，５−シクロオクタジエンおよび１，５−シクロドデカジエン等の単環アクリルジエン；テトラヒドロインデン、メチルテトラヒドロインデン等の多環アクリル縮合および架橋環ジエン；５−メチレン−２−ノルボルネン（ＭＮＢ）、５−エチリデン−２−ノルボルネン（ＥＮＢ）、５−ビニル−２−ノルボルネン、５−プロペニル−２−ノルボルネン、５−イソプロピリデン−２−ノルボルネン、５−（４−シクロペンテニル）−２−ノルボルネンおよび５−シクロヘキシリデン−２−ノルボルネン等のアルケニル、アルキリデン、シクロアルケニルおよびシクロアルキリデンノルボルネンである。ジエンは、好ましくは、ＥＮＢ、１，４−ヘキサジエン、７−メチル−１，６−オクタジエン、より好ましくはＥＮＢからなる群から選択される非共役ジエンである。
【００１５】
好適な共役ジエンは、１，３−ペンタジエン、１，３−ブタジエン、２−メチル−１，３−ブタジエン、４−メチル−１，３−ペンタジエン、または１，３−シクロペンタジエンを含む。ＥＡＯＤＭジエンモノマー含量は、それが共役ジエン、非共役ジエン、またはその両方を含むかを問わず、非共役ジエンに関して上で指定された限度内にある。
【００１６】
好ましいインターポリマーは、長鎖分岐（ＬＣＢ）を典型的に誘導する任意のジエンモノマーを実質的に含まないが、費用が許容され得る場合、ならびに処理可能性、引張強度および伸び等の所望のインターポリマー特性が許容されないレベルまで低下しない場合、インターポリマーは、そのようなモノマーを含んでもよい。そのようなジエンモノマーは、ジシクロペンタジエン、ＮＢＤ、メチルノルボルナジエン、ビニルノルボルネン、１，６−オクタジエン、１，７−オクタジエン、および１，９−デカジエンを含む。添加される場合、そのようなモノマーは、典型的には、インターポリマー重量を基準として、０超から３重量％、より好ましくは０超から２重量％の範囲内の量で添加される。
【００１７】
本発明のＥＡＯインターポリマー（複数種を含む）は、分岐または非分岐エチレン／α−オレフィンインターポリマー、または２種以上の分岐および／もしくは非分岐インターポリマーのブレンドを含んでもよい。エチレン／α−オレフィンインターポリマー内の分岐の存在または非存在、および分岐が存在する場合には分岐の量は、幅広く変動し得、熱成形プロセス、およびブレンド中の分岐ポリプロピレンの量に大きく依存する。ブレンドから作製されるプラスチックの滑らかなシートにパターンを付与するために使用される雄型、例えばローラーを使用した熱成形プロセスは、好ましくは、１種以上の中分岐〜高分岐エチレン／α−オレフィンインターポリマーおよび分岐ポリプロピレンの組成物からプラスチックシートを形成する。
【００１８】
存在する場合、エチレン／α−オレフィン（ＥＡＯ）分岐の性質は、本発明の実践には重要ではなく、したがって都合に応じて変動し得る。好ましくは、分岐は、ＬＣＢである。ポリマー骨格にＬＣＢを組み込む能力は、既知であり、長年実践されている。米国特許第３，８２１，１４３号では、１，４−ヘキサジエンを分岐モノマーとして使用して、ＬＣＢを有するエチレン／プロピレン／ジエン（ＥＰＤＭ）ポリマーが調製された。そのような分岐剤は、時折Ｈ分岐剤と呼ばれる。米国特許第６，３００，４５１号および同第６，３７２，８４７号はまた、様々なＨ型分岐剤を使用して、ＬＣＢを有するポリマーを調製している。米国特許第５，２７８，２７２号では、拘束幾何触媒（ＣＧＣ）が、ポリマー骨格にビニル末端マクロモノマーを組み込んでＬＣＢポリマーを形成する能力を有することが発見された。そのような分岐は、Ｔ型分岐と呼ばれる。これらの特許（米国特許第３，８２１，１４３号；同第６，３００，４５１号；同第６，３７２，８４７号および同第５，２７８，２７２号）のそれぞれは、参照によりその全体が本明細書に組み込まれる。
【００１９】
’２７２特許は、そのようなＣＧＣが、ポリマー骨格に大きな不飽和分子を組み込む能力において独特であることを教示している。これらのＣＧＣにより組み込むことができるＬＣＢの量は、０．０１ＬＣＢ／１０００炭素原子〜３ＬＣＢ／１０００炭素原子である。分子内のＬＣＢの程度を定義するために使用され得る様々な他の方法がある。１つのそのような方法は、米国特許第６，３７２，８４７号において教示されている。この方法は、ムーニー応力緩和データを使用して、ＭＬＲＡ／ＭＶ比を計算する。ＭＬＲＡは、ムーニー緩和面積であり、ＭＶは、ポリマーのムーニー粘度である。ムーニー粘度は、ＡＳＴＭ  Ｄ１６４６に従って決定される。本発明のＥＡＯインターポリマーは、１２５℃で５０ＭＬ（１＋４）以上、好ましくは１２５℃で６０ＭＬ（１＋４）以上、より好ましくは１２５℃で７０ＭＬ（１＋４）以上のムーニー粘度を有する。
【００２０】
インターポリマー粘度は、０．１〜１００ラジアン毎秒（ｒａｄ／ｓｅｃ）で行われる動的掃引下で動的機械的分光計（例えばＲｈｅｏｍｅｔｒｉｃｓからのＲＭＳ−８００またはＡＲＥＳ）を使用して、窒素雰囲気下、１９０℃において、０．１〜１００ｒａｄ／ｓｅｃの範囲内のせん断速度で、ポアズ（ダイン−秒／平方センチメートル（ｄ−ｓｅｃ／ｃｍ２））で好都合に測定される。０．１ｒａｄ／ｓｅｃおよび１００ｒａｄ／ｓｅｃでの粘度は、それぞれＶ０．１およびＶ１００と表現され得、その２つの比はＰＲと呼ばれ、Ｖ０．１／Ｖ１００と表現される。ＰＲＲは、以下の式により計算される：
ＰＲＲ＝ＲＲ＋［［３．８２−インターポリマームーニー粘度（１２５℃でのＭＬ１＋４）］×０．３］
【００２１】
本発明の一実施形態において、ＥＡＯインターポリマーは、８〜７０、好ましくは１２〜６０、より好ましくは１５〜５５、最も好ましくは１８〜５０のＰＲＲを有する。別の実施形態において、ＥＡＯインターポリマーは、−６〜７０のＰＲＲを有する。−６〜７０および８〜７０（ＰＲＲ値）の全ての個々の値および部分範囲が、本明細書において含まれ、本明細書において開示される。多くの現在のＥＡＯ樹脂は、３未満のＰＲＲ値に等しいＬＣＢのレベルを有する。基準点として、７０のＰＲＲは、７．６のＭＬＲＡ／ＭＶ値と等価である。
【００２２】
好ましくは、本発明の実践において使用されるインターポリマーにおけるＬＣＢの種類は、Ｈ型分岐とは対照的にＴ型分岐である。Ｔ型分岐は、典型的には、参照によりその全体が組み込まれる米国特許第６，６８０，３６１号に記載のもの等の適切な反応条件下、拘束幾何触媒（メタロセン型またはシングルサイト触媒）の存在下での、エチレンまたは他のアルファオレフィンと、鎖末端不飽和マクロモノマーとの共重合により得られる。Ｔ型分岐はＬＣＢの程度に事実上の上限値を有するため、極めて高いレベルのＬＣＢが望ましい場合、Ｈ型分岐が好ましい方法である。米国特許第６，６８０，３６１号において考察されているように、Ｔ型分岐のレベルが増加すると、製造が経済的に実現不可能となる点に達するまで、製造プロセスの効率または処理量が大幅に増加する。Ｔ型ＬＣＢポリマーは、測定可能なゲルを生成せずに、非常に高いレベルのＴ型ＬＣＢを伴って拘束幾何触媒により生成され得る。成長するポリマー鎖内に組み込まれるマクロモノマーは、１つのみの反応性不飽和部位を有するため、得られるポリマーは、様々な長さの側鎖を、ポリマー骨格に沿って異なる間隔で含有するだけである。
【００２３】
Ｈ型分岐は、典型的には、エチレンまたは他のアルファオレフィンと、重合プロセスにおいて非メタロセン型の触媒と反応性である２つの二重結合を有するジエンとの共重合により得られる。名前が示唆するように、ジエンは、ジエン架橋を介して１つのポリマー分子を別のポリマー分子に結合し、得られるポリマー分子は、長鎖分岐よりも架橋として説明され得る、Ｈの形に似ている。Ｈ型分岐は、典型的には、極めて高いレベルの分岐が望ましい場合に使用される。過度に多いジエンが使用される場合、ポリマー分子は、あまりに多くの分岐または架橋を形成し得るため、ポリマー分子は（溶液プロセスにおいて）もはや反応溶媒中に溶解せず、その結果溶液から析出して、ポリマー中のゲル粒子の形成をもたらす。さらに、Ｈ型分岐剤の使用は、メタロセン触媒を不活性化して、触媒効率を低下させ得る。したがって、Ｈ型分岐剤が使用される場合、使用される触媒は、典型的にはメタロセン触媒ではない。米国特許第６，３７２，８４７号（参照によりその全体が本明細書に組み込まれる）においてＨ型分岐ポリマーを調製するために使用される触媒は、バナジウム型触媒である。
【００２４】
Ｌａｉ等は、米国特許第５，２７２，２３６号においてＴ型ＬＣＢポリマーを説明しており、ＬＣＢの程度は、０．０１ＬＣＢ／１０００炭素原子〜３ＬＣＢ／１０００炭素原子であり、触媒は、拘束幾何触媒（メタロセン型またはシングルサイト触媒）である。
【００２５】
Ｊｏｕｒｎａｌ  ｏｆ  Ｒｈｅｏｌｏｇｙ，４７（３），ｐｐ  ７１７−７３６  Ｍａｙ／Ｊｕｎｅ  ２００３，「Ｓｅｐａｒａｔｉｎｇ  ｔｈｅ  Ｅｆｆｅｃｔｓ  ｏｆ  Ｓｐａｒｓｅ  Ｌｏｎｇ−Ｃｈａｉｎ  Ｂｒａｎｃｈｉｎｇ  ｏｎ  Ｒｈｅｏｌｏｇｙ  ｆｒｏｍ  Ｔｈｏｓｅ  Ｄｕｅ  ｔｏ  Ｍｏｌｅｃｕｌａｒ  Ｗｅｉｇｈｔ  ｉｎ  Ｐｏｌｙｅｔｈｙｌｅｎｅｓ」において、Ｐ．ＤｏｅｒｐｉｎｇｈａｕｓおよびＤ．Ｂａｉｒｄによれば、低密度ポリエチレン（ＬＤＰＥ）を調製するために使用されるもの等のフリーラジカルプロセスは、極めて高いレベルのＬＣＢを有するポリマーを生成する。
【００２６】
好適なエチレンインターポリマーは、Ｄｏｗ  Ｃｈｅｍｉｃａｌ  Ｃｏｍｐａｎｙから入手可能なＥＮＧＡＧＥ（商標）およびＮＯＲＤＥＬ（商標）ポリマー、ＥｘｘｏｎＭｏｂｉｌ  Ｃｈｅｍｉｃａｌ  Ｃｏｍｐａｎｙから入手可能なＶＩＳＴＡＬＯＮ（商標）およびＥＸＡＣＴ（商標）ポリマー、ならびに三井化学株式会社から入手可能なＴＡＦＭＥＲ（商標）ポリマーを含む。
【００２７】
別の実施形態において、エラストマー成分は、（１）エチレン、ならびに少なくとも３個の炭素原子を有するアルファオレフィン、ジエンおよびそれらの組み合わせから選択される少なくとも１種のコモノマーを含む、少なくとも１種のエラストマーと、（２）結合量の少なくとも１種のポリ（スルホニルアジド）とを含有する混合物を、少なくともポリ（スルホニルアジド）の分解温度まで、少なくとも８０重量％のポリ（スルホニルアジド）の分解に十分な、および約２重量％未満のゲル含量を有する結合ポリマーをもたらすのに十分な期間加熱することにより調製される、カップリングポリマーを含む。そのようなポリマーは、それぞれ参照によりその全体が本明細書に組み込まれる、米国特許第６，３７６，６２３号；同第６，５０６，８４８号および同第６，５２８，１３６号に記載されている。
【００２８】
本発明の実践において使用されるＥＡＯインターポリマーは、典型的には、１００，０００超、好ましくは２００，０００超の０．１ｒａｄ／ｓｅｃせん断粘度（低せん断粘度としても知られる）を有する。このせん断粘度は、動的機械的分光計、例えばＲｈｅｏｍｅｔｒｉｃｓからのＲＭＳ−８００またはＡＲＥＳを使用して、窒素雰囲気下、１９０℃において、０．１ラジアン毎秒（ｒａｄ／ｓｅｃ）のせん断速度でポリマー粘度を測定することにより決定される。低せん断粘度は、ポリマーの分子量（ＭＷ）およびそのＬＣＢの程度により影響される。分子量は、溶融強度により間接的に測定される。原則として、ポリマーの分子量が大きいほど、溶融強度は良好である。しかしながら、分子量が高くなりすぎると、ポリマーは処理するのが困難となる。ポリマー骨格へのＬＣＢの組み込みは、高ＭＷポリマーの処理可能性を改善する。したがって、低せん断粘度（０．１ｒａｄ／ｓｅｃ）は、ＭＷおよびポリマー中のＬＣＢのバランスの尺度である。
【００２９】
溶融強度（ＭＳ）は、本明細書において使用される場合、フィラメントを１ｃｍ／ｓｅｃの初期速度から０．２４センチメートル毎秒毎秒（ｃｍ／ｓｅｃ２）の割合で加速させる１対のニップローラーによりフィラメントが伸張される間に、毛管レオメータダイから３３秒−１（ｓｅｃ−１）の一定せん断速度で押し出されるポリマー溶融物の溶融フィラメントに対して測定される、センチニュートン（ｃＮ）での最大張力である。溶融フィラメントは、好ましくは、Ｉｎｓｔｒｏｎ毛管レオメータのバレル内に充填された１０グラム（ｇ）のポリマーを加熱し、１９０℃で５分（ｍｉｎ）ポリマーを平衡化し、次いで、直径０．２１ｃｍおよび長さ４．１９ｃｍの毛管ダイを通して２．５４ｃｍ／ｍｉｎのピストン速度でポリマーを押し出すことにより生成される。張力は、好ましくは、フィラメントが毛管ダイから出る点からすぐ１０ｃｍ下にローラーが来るように位置付けられた、Ｇｏｅｔｔｆｅｒｔ  Ｒｈｅｏｔｅｎｓで測定される。
【００３０】
本発明の実践において使用されるＥＡＯインターポリマーは、典型的には、５ｃＮ以上、好ましくは６ｃＮ以上、より好ましくは７ｃＮ以上または８ｃＮ以上の溶融強度を有する。一実施形態において、溶融強度は、５ｃＮ〜５０ｃＮ、好ましくは５ｃＮ〜３５ｃＮ、より好ましくは５ｃＮ〜２０ｃＮである。５ｃＮ〜５０ｃＮの全ての個々の値および部分範囲が、本明細書おいて含まれ、本明細書において開示される。
【００３１】
好ましくは、本発明の実践において使用されるＥＡＯインターポリマーは、１．５〜４．５、より好ましくは１．８〜３．８、最も好ましくは２．０〜３．４の分子量分布（ＭＷＤ）を有する。１．５〜４．５の全ての個々の値および部分範囲が、本明細書おいて含まれ、本明細書において開示される。本発明の実践における使用に好適なＥＡＯインターポリマーの多くは、米国特許第６，６８０，３６１号に記載のプロセスにより作製され得る。
【００３２】
別の実施形態において、ＥＡＯインターポリマーは、０．８４〜０．９２ｇ／ｃｃ、好ましくは０．８５〜０．８９ｇ／ｃｃ、より好ましくは０．８５〜０．８８ｇ／ｃｃの密度を有する。０．８４〜０．９２ｇ／ｃｃの全ての個々の値および部分範囲が、本明細書おいて含まれ、本明細書において開示される。
【００３３】
別の実施形態において、ＥＡＯインターポリマーは、０．０５〜１０ｇ／１０ｍｉｎ、好ましくは０．１〜５ｇ／１０ｍｉｎ、より好ましくは０．２〜２ｇ／１０ｍｉｎ、または０．５〜１ｇ／１０ｍｉｎのメルトインデックスＩ２（１９０℃／２．１６ｋｇ）を有する。０．０５〜１０ｇ／ｍｉｎの全ての個々の値および部分範囲が、本明細書おいて含まれ、本明細書において開示される。別の実施形態において、エラストマー成分は、２ｇ／１０ｍｉｎ以下のメルトインデックスＩ２を有する。
【００３４】
好ましくは、ＥＡＯ成分は、エラストマー組成物の総重量を基準として７０重量％以下、好ましくは６０重量％以下の量で本発明のエラストマー組成物中に存在する。
【００３５】
好ましくは、ＥＡＯ成分は、エラストマー組成物の総重量を基準として４０重量％以上、好ましくは５０重量％以上の量で本発明のエラストマー組成物中に存在する。
【００３６】
本発明のエラストマー組成物中の成分（ｂ）は、極低密度ポリエチレンである。「極低密度ポリエチレン」または「ＶＬＤＰＥ」という用語は、本明細書において、一般に約０．８６〜０．９１５グラム／立方センチメートル（ｇ／ｃｃ）の間、より好ましくは約０．８８３〜０．９１１ｇ／ｃｃの間、より好ましくは０．８９ｇ／ｃｃ未満の密度を有する直鎖エチレン／α−オレフィンコポリマーを説明するために使用される。「超低密度ポリエチレン」または「ＵＬＤＰＥ」もまた、この用語に含まれる。
【００３７】
本発明において使用されるＶＬＤＰＥエチレン／α−オレフィンポリマーは、チーグラー型触媒、例えばジルコニウム、チタン、およびバナジウム触媒系等を使用した従来の気相重合プロセスにおいて調製され得る。本明細書において使用されるＶＬＤＰＥポリマーは、メタロセン触媒系を使用して重合された周知の実質的に直鎖のエチレンポリマーおよび／または直鎖エチレンポリマー（Ｓ／ＬＥＰ）と混同されるべきではない。本発明の熱可塑性エラストマー組成物を調製するためにプロピレンポリマーと混合するのに有用なＶＬＤＰＥは、均一な鎖分岐を有さないが不均一な鎖分岐を有するエチレンポリマーである。均一に分岐したエチレン／α−オレフィンポリマー（Ｓ／ＬＥＰ）、およびその不均一エチレン／α−オレフィンポリマー（ＶＬＤＰＥ）との違いは周知であり、その全体が本明細書に組み込まれる米国特許第６，１８４，２９０号；同第６，１８４，２９１号；同第６，２１８，４７０号；同第６，３６９，１６１号；および同第６，４０３，７１０号に記載されている。
【００３８】
好適なＶＬＤＰＥポリマーは、エチレンとα−オレフィンとのコポリマーである。本明細書において使用される好ましいＶＬＤＰＥは、一般に室温で剛性であるが、加熱されると容易に成形可能である高分子量ポリマーである。コポリマー内に含有されるα−オレフィンは、プロピレン、１−ブテン、１−ヘキセン、１−オクテンおよびより高次の１−オレフィンの群から選択され、少なくとも５重量％、好ましくは１０重量％以上、より好ましくは２０重量％以上の濃度で存在する。
【００３９】
ＶＬＤＰＥエチレン／α−オレフィンコポリマーは、ＡＳＴＭ  Ｄ１２３８（条件：２．１６キログラムの負荷下で１９０℃（１９０℃／２．１６ｋｇ））に従って決定される、１０分当たり約０．０５〜５．０グラム（ｇ／１０ｍｉｎ）の好ましいメルトフローレート（ＭＦＲ）（時折メルトインデックス（ＭＩ）と呼ばれる）を有する。好ましくは、本発明の組成物中に使用されるＶＬＤＰＥのＭＦＲは、約０．０５ｇ／１０ｍｉｎ以上、より好ましくは約０．１２ｇ／１０ｍｉｎ以上、より好ましくは約０．１５ｇ／１０ｍｉｎ以上である。好ましくは、本発明の組成物中に使用されるＶＬＤＰＥのＭＦＲは、約５ｇ／１０ｍｉｎ以下、より好ましくは約２ｇ／１０ｍｉｎ以下、より好ましくは約１ｇ／１０ｍｉｎ以下、より好ましくは約０．５ｇ／１０ｍｉｎ以下である。
【００４０】
本発明のエラストマー組成物中に使用されるＶＬＤＰＥは、０．９１５ｇ／ｃｃ以下、好ましくは０．９１１ｇ／ｃｃ以下、より好ましくは０．８９ｇ／ｃｃ以下の密度を有する。本発明のエラストマー組成物中に使用されるＶＬＤＰＥは、０．８６ｇ／ｃｃ以上、より好ましくは０．８８３ｇ／ｃｃ以上、さらにより好ましくは０．８８６ｇ／ｃｃ以上の密度を有する。
【００４１】
好ましいＶＬＤＰＥポリマーは、高分子量（すなわち、比較的低いメルトインデックス）、広い分子量分布（すなわち、比較的高いフローレート比）、および比較的低い結晶化度を特徴とする。それらはさらに、約−５２℃〜−３９℃の間のガラス転移温度、約７７〜９５のショアＡ硬度、１１４℃〜１１９℃の間のピーク融点範囲、および約３０〜１５００ＭＰａの曲げ弾性率を有することを特徴とする。
【００４２】
本発明に好適なＶＬＤＰＥは、平行平板型レオメータにより、０．１ラジアン毎秒（ｒａｄ／ｓｅｃ）、１８０℃、および１０パーセント歪みで測定される、０．７以上、好ましくは０．８以上、より好ましくは０．９以上の溶融ｔａｎδを有する。本発明に好適なＶＬＤＰＥは、平行平板型レオメータにより、０．１ｒａｄ／ｓｅｃ、１８０℃、および１０パーセント歪みで測定される、８以下、好ましくは５以下、より好ましくは２．５以下の溶融ｔａｎδを有する。
【００４３】
一実施形態において、本発明における使用に好適なＶＬＤＰＥ成分は、ＥＶＦ伸長アタッチメントを有するＡＲＥＳレオメータを使用して、１９０℃および１．０ｓｅｃ−１の歪み速度で圧縮成型試料に対して決定される、２．５ｃｍ／ｃｍのＨｅｎｃｋｙ歪みで決定される２００，０００Ｐａ−ｓ以上、より好ましくは３００，０００Ｐａ−ｓ以上、最も好ましくは４００，０００Ｐａ−ｓ以上の伸長粘度を有する。
【００４４】
好ましくは、ＶＬＤＰＥ成分は、エラストマー組成物の総重量を基準として５重量％以上、好ましくは１０重量％以上の量でエラストマー組成物中に存在する。
【００４５】
好ましくは、ＶＬＤＰＥ成分は、エラストマー組成物の総重量を基準として３０重量％以下、好ましくは２０重量％以下の量でエラストマー組成物中に存在する。
【００４６】
本発明のエラストマー組成物のプロピレンポリマー成分（ｃ）は、少なくとも１種の分岐プロピレンホモポリマーまたは少なくとも１種の分岐プロピレンインターポリマーを含む。他の好適なプロピレン系ポリマーは、プロピレンと少なくとも１種のα−オレフィンとの分岐コポリマー；または分岐ホモポリマーおよび／もしくは分岐コポリマーのブレンド；ならびに／または有核ホモポリマー、有核コポリマー、もしくは分岐ホモポリマーおよび分岐コポリマーの有核ブレンドを含む。
【００４７】
プロピレンポリマー成分は、分岐ポリプロピレンおよび非分岐ポリプロピレンの混合物であってもよく、分岐ポリプロピレンは、プロピレンポリマー成分の重量を基準として少なくとも１０重量％、好ましくはプロピレンポリマー成分の重量を基準として少なくとも２０重量％、より好ましくは少なくとも３０重量％、より好ましくは少なくとも４０重量％、より好ましくは少なくとも５０重量％、より好ましくは少なくとも６０重量％、より好ましくは少なくとも７０重量％、より好ましくは少なくとも８０重量％、最も好ましくは少なくとも９０重量％の量で存在する。
【００４８】
本発明の分岐ポリプロピレンポリマー成分はまた、分岐しており、ならびに／またはアジドカップリングにより分岐および／もしくはカップリングポリプロピレン耐衝撃性コポリマーを提供するようにレオロジー改質されている、ポリプロピレン耐衝撃性コポリマーを含んでもよい。ポリプロピレン耐衝撃性コポリマーは、参照によりその全体が本明細書に組み込まれる国際公開第０１／５８９７０号に記載のように調製され得る。’９７０参考文献は、プロピレンホモポリマーまたはコポリマーと、２０〜７０重量％のエチレン、ブテン、ヘキサンおよび／またはオクテンコモノマーを含有するプロピレンコポリマーとを含有する、反応器で生成されたプロピレン耐衝撃性コポリマーを説明している。
【００４９】
好適な分岐ポリプロピレンはまた、助剤の存在下、または非存在下で、放射線、例えば電子ビームまたはガンマ線により形成された分岐および／またはカップリングポリプロピレンを含む。そのような分岐反応は、典型的には、不活性雰囲気下で行われる。
【００５０】
他の好適なポリプロピレンポリマーは、参照によりその全体が本明細書に組み込まれる米国特許第６，５５２，１２９号に記載されるようなカップリングポリマーを含む。米国特許第６，５５２，１２９号に記載されるように、ポリ（スルホニルアジド）カップリングポリマーは、（ａ）第１のポリマーおよびポリ（スルホニルアジド）の第１の混合物を形成するステップと；（ｂ）次いで、第１の混合物と第２の量の少なくとも１種の第２のポリマーとの第２の混合物を形成するステップと；（ｃ）第２の混合物を、少なくともカップリング剤の分解温度まで、ポリマー鎖のカップリングをもたらすのに十分な期間加熱するステップとにより形成される。追加的なプロピレンポリマーは、少なくとも１種のエチレン系エラストマー、カップリング量の少なくとも１種のポリ（スルホニルアジド）およびプロピレン系ポリマーの反応生成物またはブレンド生成物から形成され得る。
【００５１】
本明細書において使用される場合、「分岐ポリプロピレン」、「分岐プロピレンホモポリマー」、「プロピレンおよび１種以上のα−オレフィンの分岐コポリマー」または同様の用語は、１つ以上のＨ型またはＴ型分岐を含有するポリプロピレンを意味し、Ｈ型およびＴ型分岐の良い議論は、その全体が本明細書に組み込まれる米国特許第８，３０４，４９６号において見ることができる。簡潔に説明すると、Ｔ型分岐は、典型的には、国際公開第００／２６２６８号（参照によりその全体が本明細書に組み込まれる米国同等特許である米国特許第６，６８０，３６１号）に記載のもの等の適切な反応条件下、拘束幾何触媒（メタロセン型またはシングルサイト触媒）の存在下での、エチレンまたは他のα−オレフィンと、鎖末端不飽和マクロモノマーとの共重合により得られる。Ｈ型分岐は、典型的には、エチレンまたは他のα−オレフィンと、重合プロセスにおいて非メタロセン型の触媒と反応性である２つの二重結合を有するジエンとの共重合により得られる。名前が示唆するように、ジエンは、ジエン架橋を介して１つのポリマー分子を別のポリマー分子に結合し、得られるポリマー分子は、長鎖分岐よりも架橋として説明され得る、Ｈの形に似ている。Ｈ型分岐は、典型的には、極めて高いレベルの分岐が望ましい場合に使用される。Ｈ型分岐剤が使用される場合、使用される触媒は、典型的にはメタロセン触媒ではない。米国特許第６，３７２，８４７号（参照によりその全体が本明細書に組み込まれる）においてＨ型分岐ポリマーを調製するために使用される触媒は、バナジウム型触媒である。Ｌａｉらは、米国特許第５，２７２，２３６号においてＴ型長鎖分岐（ＬＣＢ）ポリマーを説明しており、ＬＣＢの程度は、０．０１ＬＣＢ／１０００炭素原子〜３ＬＣＢ／１０００炭素原子であり、触媒は、拘束幾何触媒（メタロセン型またはシングルサイト触媒）である。
【００５２】
ＬＣＢを有するアイソタクチックポリプロピレンホモポリマーまたはコポリマーは、Ｔ型分岐ポリプロピレンの例である。Ｈ型分岐を有する分岐ポリプロピレンは、米国特許第６，４７２，４７３号および同第６，８４１，６２０号に記載のように反応押出を使用して、または米国特許第５，５１４，７６１号に記載のように放射線照射を使用して生成され得る。これらの３つの特許はそれぞれ、参照によりその全体が本明細書に組み込まれる。
【００５３】
好適な分岐ポリプロピレンはまた、参照により本明細書に組み込まれる米国特許第６，７５０，３０７号に記載のように、ポリプロピレン骨格内に組み込まれたポリエチレン分岐を含有するポリマーを含む。ここで、アイソタクチックポリプロピレン骨格を有する分岐オレフィンコポリマーは、ポリエチレン分岐、および任意選択で１種以上のコモノマーを含有する。典型的には、分岐オレフィンコポリマーの全コモノマー含量は、０〜２０モルパーセントである。また、アイソタクチックポリプロピレン対ポリエチレンの質量比は、典型的には９９．９：０．１〜５０：５０の範囲である。そのような分岐プロピレンコポリマーは、米国特許第６，７５０，３０７号に記載のように、ａ）４０％超の鎖末端基不飽和を有するコポリマーを形成するのに十分な条件下での重合反応において、エチレンを任意選択で１種以上の共重合性モノマーと共に共重合するステップと；ｂ）アイソタクチックポリプロピレンを生成することができるキラルの立体的に剛性を有する遷移金属触媒を使用した好適なポリプロピレン重合条件下の重合反応器内で、ａ）の生成物を、プロピレンおよび任意選択で１種以上の共重合性モノマーと共重合するステップと；ｃ）分岐オレフィンコポリマーを回収するステップとにより調製され得る。
【００５４】
分岐プロピレンコポリマー中のα−オレフィンは、好ましくは、エチレン、１−ブテン、１−ペンテン、１−ヘキセン、１−ヘプテン、１−オクテン、または４−メチル−１−ペンテンであり、エチレンがより好ましい。プロピレンコポリマー中のα−オレフィンは、好ましくはエチレンである。コポリマーは、ランダムコポリマーもしくはブロックコポリマー、またはランダムコポリマーおよびブロックコポリマーのブレンドであってもよい。
【００５５】
ポリマーブレンドのプロピレン成分は、望ましくは、０．１〜１５０ｇ／１０ｍｉｎ、好ましくは０．３〜６０ｇ／１０ｍｉｎ、より好ましくは０．４〜４０ｇ／１０ｍｉｎ、さらにより好ましくは０．５〜２５ｇ／１０ｍｉｎ、より好ましくは１〜２０ｇ／１０ｍｉｎ、最も好ましくは２〜１５ｇ／１０ｍｉｎのＭＦＲ（２３０℃／２．１６ｋｇ重量）を有する。０．１〜１５０ｇ／１０ｍｉｎの全ての個々の値および部分範囲が、本明細書おいて含まれ、本明細書において開示される。この成分はまた、望ましくは、１４５℃超の融点を有する。別の実施形態において、プロピレン成分は、１３０℃〜１８０℃、好ましくは１４０℃〜１７０℃の融点（Ｔｍ）を有する。
【００５６】
別の実施形態において、分岐ポリプロピレンは、０．１〜１５０ｇ／１０ｍｉｎ、好ましくは０．２〜４０ｇ／１０ｍｉｎ、より好ましくは０．５〜３０ｇ／１０ｍｉｎ、最も好ましくは０．５〜２ｇ／１０ｍｉｎのＭＦＲ（２３０℃／２．１６ｋｇ重量）を有する。０．１〜１５０ｇ／１０ｍｉｎの全ての個々の値および部分範囲が、本明細書おいて含まれ、本明細書において開示される。この成分はまた、望ましくは、１４５℃超の融点を有する。
【００５７】
少なくとも１種の分岐プロピレンポリマーは、平行平板型レオメータにより、０．１ｒａｄ／ｓｅｃ、１８０℃、および１０パーセント歪みで測定される、２以下、好ましくは１．７５以下、より好ましくは１．５以下の溶融ｔａｎδを有する。好ましくは、ポリプロピレン成分の溶融ｔａｎδに対するＶＬＤＰＥの溶融ｔａｎδの比率は、０．１〜４、好ましくは０．５〜２である。
【００５８】
本明細書において使用される場合、「有核」は、Ｍｉｌｌｉｋｅｎから市販されているジベンジルソルビトール、ＭＩＬＬＡＤ（商標）等の核形成剤の添加により改質されているポリマーを指す。他の従来の核形成剤もまた使用され得る。
【００５９】
分岐ポリプロピレンの調製は、参照によりその全体が本明細書に組み込まれる、Ｃｅｃｃｈｉｎ、米国特許第４，１７７，１６０号により説明されているように、アルミニウムジエチルモノクロライドと組み合わせた三塩化チタン等のチーグラー触媒の使用を含んでもよい。そのような高融点ポリマーを生成するために使用される重合プロセスは、約５０℃〜９０℃、および０．５ＭＰａ〜１．５ＭＰａ（５気圧（ａｔｍ）〜１５ａｔｍ）で行われるスラリープロセス、ならびに非晶質ポリマーを除去するために特に注意を払わなければならない気相および液体モノマープロセスの両方を含む。ブロックコポリマーを形成させるために、反応にα−オレフィンコポリマーが添加されてもよい。ポリプロピレンはまた、様々なメタロセン、シングルサイトおよび拘束幾何触媒のいずれかを、それらの関連したプロセスと共に使用することにより調製されてもよい。
【００６０】
好適な分岐ポリプロピレンは、Ｂａｓｅｌｌから入手可能であるＰＲＯＦＡＸ（商標）分岐ポリプロピレン、ＢｏｒｅａｌｉｓからのＤＡＰＬＯＹ（商標）、およびＢｒａｓｋｅｍからのＩＮＳＰＩＲＥ（商標）を含む。
【００６１】
好ましくは、プロピレンポリマー成分は、エラストマー組成物の総重量を基準として４０重量％以下、好ましくは３０重量％以下の量で本発明のエラストマー組成物中に存在する。
【００６２】
好ましくは、プロピレンポリマー成分は、エラストマー組成物の総重量を基準として１０重量％以上、好ましくは２０重量％以上の量で本発明のエラストマー組成物中に存在する。
【００６３】
さらに、本発明のエラストマー組成物は、有利には、エラストマーポリマー組成物に従来添加されていた種類の少なくとも１種の添加剤をさらに含んでもよい。これらの添加剤は、例えば、プロセス油；酸化防止剤（好ましいヒンダードフェノール系酸化防止剤は、ＩＲＧＡＮＯＸ（商標）１０１０およびＩＲＧＡＮＯＸ  １０７６酸化防止剤であり、または有機リン酸系、例えばＩＲＧＡＦＯＳ（商標）１６８（全てＣｉｂａ−Ｇｅｉｇｙ  Ｃｏｒｐｏｒａｔｉｏｎから入手可能））；表面張力調整剤；ＵＶ安定剤；ポリジメチルシロキサン（ＰＤＭＳ）もしくは官能化ポリジメチルシロキサン等の引っかき傷／表面損傷添加剤、またはエルカミドを含有する引っかき表面損傷配合物；ブロッキング防止剤；分散剤；発泡剤；直鎖または実質的に直鎖のエチレンポリマー；ＬＤＰＥ；ＬＬＤＰＥ；潤滑剤；過酸化物等の架橋剤；有機金属、イソチアゾロン、有機硫黄およびメルカプタン等の抗菌剤；フェノール系、２級アミン、ホスファイトおよびチオエステル等の酸化防止剤；４級アンモニウム化合物、アミン、およびエトキシル化、プロポキシル化またはグリセロール化合物等の帯電防止剤；珪灰石、カーボンブラック、ガラス、炭酸カルシウム等の金属炭酸塩、硫酸カルシウム等の金属硫酸塩、タルク、粘土、雲母またはグラファイト繊維等の充填剤および補強剤を含む。
【００６４】
さらなる添加剤は、加水分解安定剤；脂肪酸、脂肪アルコール、エステル、脂肪アミド、金属ステアリン酸塩、パラフィンおよび微結晶性ワックス、シリコーンならびにオルトリン酸エステル等の潤滑剤；微細粒子または粉末固体、石鹸、ワックス、シリコーン、ポリグリコール、およびトリメチロールプロパントリステアレートまたはペンタエリスリトールテトラステアレート等の複合エステル等の離型剤；顔料、染料および着色剤；ｏ−フタル酸エステル、アジピン酸エステルおよび安息香酸エステル等の、二塩基酸（またはその無水物）と一価アルコールとのエステル等の可塑剤；有機スズメルカプチド、チオグリコール酸およびカルボン酸バリウムまたはカドミウムのオクチルエステル等の熱安定剤；ヒンダードアミンとして使用される紫外線安定剤、ｏ−ヒドロキシ−フェニルベンゾトリアゾール、２−ヒドロキシ、４−アルコキシベンゾフェノン、サリチレート、シノアクリレート、ニッケルキレートならびにベンジリデンマロネートおよびオキサルアニリド；ならびに、ゼオライト、分子篩、帯電防止剤および他の既知の防臭剤を含む。
【００６５】
当業者は、添加剤の任意の好適な組合せおよび添加量、ならびに組成物中に添加剤（複数種を含む）を組み込む方法を、不必要な実験なしで容易に選択することができる。典型的には、上記添加剤はそれぞれ、使用される場合、全組成物重量を基準として４５重量％を超過せず、有利には、約０．００１〜約２０重量％、好ましくは０．０１〜１５重量％、より好ましくは０．１〜１０重量％である。
【００６６】
本発明のエラストマー組成物は、任意の従来の押出、ブロー成型、発泡、または熱成形プロセスを使用して、部品、シートまたは他の製造品に製造され得る。そのようなプロセスの具体例は、シート押出、異形押出、ブロー成型、および熱成形、特に真空熱成形を含む。そのようなプロセスは、平滑またはエンボス加工表面を有する物品または生成物を生成し得る。
【００６７】
本発明のエラストマー組成物は、１種以上のエチレン／α−オレフィン（ＥＡＯ）、１種以上のＶＬＤＰＥを、１種以上の分岐ポリプロピレンと組み合わせることにより調製され得る。そのような組成物は、いくつかの異なるプロセスのいずれか１つにより調製され得るが、一般にこれらのプロセスは、２つのカテゴリー、すなわち反応器後ブレンドおよび反応器内ブレンドの１つに分類される。前者の例は、２種以上の固体ポリマーが供給され、実質的に均質な組成物に物理的に混合される溶融押出機、および、平行アレイとして配置され、それぞれからの産出物が互いにブレンドされて実質的に均質な組成物を形成し、これが最終的に固体形態で回収される、複数の溶液、スラリーまたは気相反応器である。後者の例は、直列接続された複数の反応器、および２種以上の触媒が投入された単一反応器である。
【００６８】
調合、または溶融ブレンドは、押出機、カレンダ、ブロー成型機、発泡機器、または、溶融混合して製造品を作製する他の種類の成形機器内で行われてもよく、これは時折インライン調合と呼ばれる。代替として、本発明のエラストマーポリマー組成物は、従来の押出により溶融ブレンドされてもよく、添加剤を含む、または含まない化合物（一般にペレットの形態）が得られる。得られた化合物（またはペレット）は、次いで、シート、異形、ブロー成型された物品、射出成形された物品、または熱成形品に押し出される。調合プロセスに、添加剤が未処理で、換言すればそれらの標準状態で（すなわち、液体および／もしくは粉末として）、濃縮物として、ならびに／またはマスターバッチとして添加されてもよい。
【００６９】
また、組成物は、物品の製造前に別のポリマーとブレンドされてもよい。そのようなブレンドは、様々な従来の技術のいずれかにより行われてもよく、その１つは、本発明のプロピレンポリマー組成物のペレットの、別のポリマーのペレットとの乾式混合である。
【００７０】
本発明のエラストマー組成物はまた、押出ブロー成型された物品を形成するために、押出ブロー成型プロセスにおいて使用されてもよい。
【００７１】
好ましい実施形態において、本発明のエラストマー組成物は、自動車用物品を作製するためのプロセスにおいて使用される。そのような物品を製造する１つの方法は、まず、シート、例えば押出シート、任意選択でエンボス加工シート（すなわち、テクスチャまたは「きめのある」外観を有するシートであり、テクスチャ化は、シートの作製と同じ（オンライン）または異なる（オフライン）ステップで行われ得る）を形成することである。シートは、好ましくは、０．５ｍｍ以上、より好ましくは０．６ｍｍ以上、さらにより好ましくは０．７ｍｍ以上の厚さを有する。シートは、好ましくは、４．０ｍｍ以下、より好ましくは３ｍｍ以下、さらにより好ましくは２ｍｍ以下の厚さを有する。次いで、シートは、熱成形、ポジ型熱成形（時折「雄型」熱成形と呼ばれる）またはネガ型熱成形（時折「雌型」熱成形と呼ばれる）により、整形された自動車用物品、好ましくは非カーペット型床材の形状に整形される。シートおよび／または熱成形された床材は、自動車内部の床に適用される。必要とされる床材要件に適合するいかなる厚さも許容可能であり、好ましくは、シートは、少なくとも３ｍｍの厚さ、より好ましくは２ｍｍの厚さである。
【００７２】
本発明の別の実施形態において、エラストマー組成物は、改善された耐磨耗性およびより低い光沢を提供するために、ＡＢシート（本発明のエラストマー組成物がＡ相である）のキャップ層として、または三層ラミネート（例えば、本発明のエラストマー組成物がＡ層であるＡＢＡシート）としての好適な熱可塑性樹脂と共押出しされてもよい。本発明のエラストマー組成物は、音および振動の軽減に好適な任意の熱可塑性樹脂、例えば、炭酸カルシウム、硫酸バリウムよびそれらの組み合わせが充填された、ＥＶＡ、ＥＰＤＭ、エチレン−アルファオレフィンコポリマー、エチレン−オレフィンブロックコポリマー等の１種以上を含む防音および／または振動制御組成物上に共押出しされる。
【００７３】
キャップ層（ＡＢシートのＡ層および／またはＡＢＡシートのＡ層）は、好ましくは０．２ｍｍ以上、より好ましくは０．４ｍｍ以上、さらにより好ましくは０．５ｍｍ以上の厚さを有する。キャップ層は、好ましくは２ｍｍ以下、より好ましくは１．５ｍｍ以下、さらにより好ましくは１ｍｍ以下、さらにより好ましくは０．８ｍｍ以下の厚さを有する。
【００７４】
熱成形は、好ましくは２２０℃以下、より好ましくは２００℃以下、より好ましくは１９０℃以下、最も好ましくは１８０℃以下の温度で行われる。熱成形は、好ましくは１３０℃以上、より好ましくは１４０℃以上、より好ましくは１５０℃以上の温度で行われる。本発明のエラストマー組成物を含むシートを熱成形するための好ましい標的温度は、１６０℃である。
【００７５】
溶融ｔａｎδは、特定の熱可塑性組成物が熱成形にどれほど良く適しているかを決定するために有用なパラメータである。溶融ｔａｎδは、溶融状態で動的機械的分光計で測定される、弾性係数で除した粘性係数の比（Ｇ’’／Ｇ’）である。値が高い場合、試料は容易に流動し、溶融強度はわずかである。値が低い場合、試料は高い弾性記憶または蓄積エネルギーを有し、流動能力はわずかである。好ましくは、熱可塑性組成物は、熱成形炉内での過度の垂れを回避しながらも、部品がツールの周囲の真空により引き出される際に流動するある程度の能力を有するのに十分な溶融強度を有する。材料は、過度に高い、および過度に低い溶融強度を有し得る。典型的には、熱成形に好適な溶融強度は、適切な熱成形温度範囲での特定の熱可塑性組成物に対して、溶融ｔａｎδが１〜２の間である場合に見られる。
【実施例】
【００７６】
Ｍａｄｄｏｃｋ  Ｍｉｘｅｒを有するＢａｒｒｉｅｒ  Ｓｃｒｅｗを使用して、実施例１〜３ならびに比較例ＡおよびＢをＫｉｌｌｉｏｎ  １．２５インチ（ｉｎ）シート押出機で溶融ブレンドし、シートに押し出した。押出機に供給する前に、全ての成分を２０分間タンブルブレンドする。クローム研磨スチールロールを有するＤａｖｉｓ  Ｓｔａｎｄａｒｄ３ロールスタックで、約厚さ１ｍｍおよび幅１０ｉｎの大きさのシートを押し出す。ホッパからダイまでの押出機バレル温度は、２４０℃の溶融温度で１９５℃、２００℃、２１０℃、２１５℃、および２１５℃であり、上部から底部までのロールスタック温度は、３２℃、３２℃、および２３℃である。
【００７７】
実施例１〜３ならびに比較例ＡおよびＢの組成を、組成物の総重量を基準とした重量部で以下の表１に示す。別段に指定されない限り、分子量は、レーザ低角光散乱（ＬＡＬＬＳ）により決定される絶対分子量であり、ムーニー粘度は、ＡＳＴＭ  Ｄ１６４６に従って決定される。表１において：
【００７８】
「ＥＡＯ−１」は、Ｔｈｅ  Ｄｏｗ  Ｃｈｅｍｉｃａｌ  ＣｏｍｐａｎｙからＮＯＲＤＥＬ（商標）４７７０Ｐとして入手可能である、７０重量％のエチレンおよび４．９重量％の５−エチリデン−２−ノルボルネンを有し、０．８８ｇ／ｃｃの密度、１２５℃で７０ＭＬ（１＋４）のムーニー粘度および１９０℃／２．１６ｋｇで約０．１ｇ／１０ｍｉｎのＭＦＲを有する、エチレン／プロピレン／ジエン改質インターポリマーであり；
【００７９】
「ＥＡＯ−２」は、Ｔｈｅ  Ｄｏｗ  Ｃｈｅｍｉｃａｌ  ＣｏｍｐａｎｙからＮＯＲＤＥＬ  ３７６０Ｐとして入手可能である、６７重量％のエチレンおよび２．２重量％の５−エチリデン−２−ノルボルネンを有し、０．８８ｇ／ｃｃの密度、１２５℃で６０ＭＬ（１＋４）のムーニー粘度、および１９０℃／２．１６ｋｇで約０．１ｇ／１０ｍｉｎのＭＦＲを有する、エチレン／プロピレン／ジエン改質インターポリマーであり；
【００８０】
「ＥＡＯ−３」は、Ｔｈｅ  Ｄｏｗ  Ｃｈｅｍｉｃａｌ  ＣｏｍｐａｎｙからＮＯＲＤＥＬ  ３７２２Ｐとして入手可能である、７１重量％のエチレンおよび０．５重量％の５−エチリデン−２−ノルボルネンを有し、０．８８ｇ／ｃｃの密度、１２５℃で１８ＭＬ（１＋４）のムーニー粘度、約１２０，０００の重量平均分子量（Ｍｗ）、および約．７の分子量分布を有する、エチレン／プロピレン／ジエン改質インターポリマーであり；
【００８１】
「ＥＡＯ−４」は、Ｔｈｅ  Ｄｏｗ  Ｃｈｅｍｉｃａｌ  ＣｏｍｐａｎｙからＮＯＲＤＥＬ  ３７２０Ｐとして入手可能である、７０重量％のエチレンおよび０．６重量％の５−エチリデン−２−ノルボルネンを有し、０．８６７ｇ／ｃｃの密度、１２５℃で２０ＭＬ（１＋４）のムーニー粘度、１９０℃／２．１６ｋｇで約１ｇ／１０ｍｉｎのＭＦＲ、約１１４，８００の重量平均分子量（Ｍｗ）、約２８，３５０の数平均分子量（Ｍｎ）、および約４．０５の分子量分布（Ｍｗ／Ｍｎ）を有する、エチレン／プロピレン／ジエン改質インターポリマーであり；
【００８２】
「ＶＬＤＰＥ」は、チーグラーナダ触媒を使用した気相重合により生成された極低密度ポリエチレンであり、これは、Ｔｈｅ  Ｄｏｗ  Ｃｈｅｍｉｃａｌ  ＣｏｍｐａｎｙからＥＮＧＡＧＥ（商標）ＨＭ７２８０として入手可能である、０．１ｇ／１０ｍｉｎのＭＦＲ（１９０℃／２．１６ｋｇ）、０．８８４ｇ／ｃｃの密度、２００℃および１２０ｓｅｃ−１での毛管レオメトリーにより決定される２４１５Ｐａ−ｓの粘度、３０のレオロジー比率、ならびに２９のショアＤ硬度、ならびに１モル当たり２５０，０００グラム（ｇ／ｍｏｌ）の重量平均分子量および９２０，０００ｇ／ｍｏｌのｚ平均分子量を特徴とする、エチレン−ブテンコポリマーであり；
【００８３】
「ＰＰ−１」は、Ｔｈｅ  Ｄｏｗ  Ｃｈｅｍｉｃａｌ  ＣｏｍｐａｎｙからＤ１１４として入手可能である、８．５パーセントのエチレンを有し、０．５ｇ／１０分のＭＦＲ（２３０℃／２．１６ｋｇ）、０．９０３ｇ／ｃｃの密度、ならびに２００℃および１２０ｓｅｃ−１での毛管レオメトリーにより決定される１４００Ｐａ−ｓの粘度、ならびに４３０，０００ｇ／ｍｏｌの重量平均分子量（Ｍｗ）を有する、分岐プロピレン−エチレンコポリマーであり；
【００８４】
「ＰＰ−２」は、Ｔｈｅ  Ｄｏｗ  Ｃｈｅｍｉｃａｌ  ＣｏｍｐａｎｙからＤ１１４として利用可能である、４１，０００ｇ／ｍｏｌの数平均分子量（Ｍｎ）、１８３，０００ｇ／ｍｏｌの重量平均Ｍｗ、および約４．５のＭｎ／Ｍｗを有する、有核高結晶性プロピレンホモポリマーであり；
【００８５】
「ブラック」は、ＡｍｅｒｉｃｈｅｍからＫ−６８０７−Ｑとして利用可能な、ポリプロピレン中にカーボンブラックを含む黒色濃縮物である。
【００８６】
以下の特性決定および試験を、実施例１〜３ならびに比較例ＡおよびＢに対して行う。
【００８７】
「弾性率」は、ＡＳＴＭ  Ｄ７４７に従って押出方向に対して平行および垂直で決定され、ＭＰａで報告される、３点の見かけの曲げ弾性率であり；
【００８８】
「６０°ガードナー光沢」は、ＡＳＴＭ  Ｄ５２３に従って決定され、値はパーセントで報告され；
【００８９】
「テーバー磨耗」は、ＡＳＴＭ  Ｄ４０６０に従って決定される５００サイクルでＨ−１８ホイールを使用し；
【００９０】
「擦り傷白色化」は、ＡＳＴＭ  Ｄ６２７９に従って決定され、性能は、１〜５の格付け尺度により評価され、より高い擦り傷／白色化にはより高い格付けが与えられる。
【００９１】
【表１】
0006694390.tif 000002
（態様）
（態様１）
エラストマー組成物であって、
ａ）４０〜６０重量部の量の、０．８４ｇ／ｃｃから０．９２ｇ／ｃｃの密度、およびＡＳＴＭ  Ｄ１６４６に従って決定される１２５℃で５０ＭＬ（１＋４）以上のムーニー粘度を有するエチレン／α−オレフィン／ジエン改質インターポリマーと；
ｂ）１０〜２０重量部の量の、０．８９ｇ／ｃｃ以下の密度を有する超低密度エチレンポリマー成分と；
を含み、
ｃ）プロピレンポリマー成分は、２０〜３０重量部の量の少なくとも１種の分岐ポリプロピレンを含む、前記エラストマー組成物。
（態様２）
前記エチレン／α−オレフィン／ジエン改質インターポリマーのジエンは、５−エチリデン−２−ノルボルネン；１，４−ヘキサジエン；または７−メチル−１，６−オクタジエンである、態様１に記載の前記組成物。
（態様３）
前記少なくとも１種の分岐ポリプロピレンは、プロピレンと、エチレン、１−ブテン、１−ペンテン、１−ヘキセン、１−ヘプテン、または１−オクテンから選択されるα−オレフィンとのコポリマーである、態様１に記載の前記組成物。
（態様４）
前記プロピレンポリマー成分は、分岐ポリプロピレンおよび非分岐ポリプロピレンの混合物である、態様１に記載の前記組成物。
（態様５）
前記分岐ポリプロピレンは、前記プロピレンポリマー成分の重量を基準として少なくとも５０重量％で存在する、態様３に記載の前記組成物。
（態様６）
自動車用の非カーペット型床材を作製するためのプロセスであって、
ｉ）エラストマー組成物であって、
ａ）４０〜６０重量部の量の、０．８４ｇ／ｃｃから０．９２ｇ／ｃｃの密度、およびＡＳＴＭ  Ｄ１６４６に従って決定される１２５℃で５０ＭＬ（１＋４）以上のムーニー粘度を有するエチレン／α−オレフィン／ジエン改質インターポリマーと；
ｂ）１０〜２０重量部の量の、０．８９ｇ／ｃｃ以下の密度を有する超低密度エチレンポリマー成分と；
を含み、
ｃ）プロピレンポリマー成分は、２０〜３０重量部の量の少なくとも１種の分岐ポリプロピレンを含む、エラストマー組成物を含むシートを形成するステップと、
ｉｉ）前記シートを、自動車用の非カーペット型床材に熱成形するステップと
を含む、前記プロセス。
（態様７）
前記シートは、ＡＢ共押出シートまたはＡＢＡ共押出シートであり、組成物を含む前記エラストマーは、Ａ層（複数を含む）である、態様６に記載の前記プロセス。
（態様８）
態様６または７に記載のプロセスにより作製される、自動車用の非カーペット型床材。